FR 3052531 A1 20171215 FR 1655379 A 20160610 1 Description [0001] La présente invention concerne les raccords de tubes ou tuyaux. Plus précisément, la présente invention concerne un élément de raccord, un raccord avec un tel élément de raccord et un procédé de fabrication d'un tel élément de raccord. [0002] On connait déjà de la demande de brevet FR 2 748 415 Al un élément de raccord conçu pour permettre l'assemblage par soudage par induction ou électro-fusion d'au moins deux pièces de matériaux thermoplastiques. L'élément de raccord comprend un bloc de matériau thermoplastique, dans lequel des organes élastiques chauffants, par exemple ressort à spirale élastique, sont noyés dans un état précontraint. Pendant l'opération de soudage, l'organe élastique chauffant fond le matériau au voisinage de l'organe, ce qui lui permet alors de se déplacer et de passer de son état précontraint à son état naturel à cheval entre les deux pièces à souder. [0003] Les systèmes d'électro-fusion connus permettent d'assembler des tubes et raccords en matériau polymères cristallins ou semi-cristallins par exemple tels des polyoléfines, par exemple polyéthylène, polypropylène ou poly-butylène, des polyamides, des fluorés, etc. Dans ces polymères cristallins, le ressort peut se déplacer facilement dans la matière lors de la fusion du matériau, grâce à sa faible viscosité à l'état fondu, pour reprendre son état non contraint, naturel qui le positionne à cheval sur l'interface des pièces à assembler. [0004] Cependant, l'élément de raccord et le procédé d'électrofusion connus du document FR 2 748 415 Al ne permettent pas d'aboutir à un raccord étanche lorsque les pièces sont en matériau de type polymères amorphes ou faiblement cristallins, tel que le PVC, PVC-C ou ABS. Les polymères amorphes ou faiblement cristallins sont dans un état caractérisé par un comportement quasi caoutchoutique, donc une viscosité très élevée, supérieure à celle des polymères cristallins, une fois chauffés au-delà de leur température de ramollissement. Il en résulte que l'organe élastique est freiné dans son déplacement par le matériau en polymère amorphe ou faiblement cristallin. De ce fait, le ressort ne peut reprendre son état naturel, tout au moins cela prendra un temps important pendant lequel le polymère amorphe ou faiblement F27427PR 3052531 2 cristallin peut se dégrader thermiquement, ce qui ne permet pas d'atteindre les performances fonctionnelles du raccordement. [0005] De plus, l'organe élastique ne peut pas se déplacer facilement dans la matière et 5 n'arrive pas à atteindre une position à cheval à l'interface des pièces à assembler, lorsque les pièces sont en matériau thermoplastiques de très haute viscosité et thermiquement peu stables comme par exemple le PVC, le CPVC, l'ABS. [0006] Par ailleurs, les polymères cristallins et les polymères amorphes présentent égale- 10 ment un comportement thermique différent. D'une part, les polymères amorphes ou faiblement cristallins ont une stabilité thermique inférieure à celle des polymères cristallins, ce qui limite la marge de manoeuvre du procédé de raccordement. D'autre part, lorsque le polymère cristallin par exemple de type polyéthylène est chauffé, il passe par fusion de son état solide cristallin à un état non cristallin liquide de faible viscosité, et s'expanse fortement. Cette ex- 15 pansion développe ainsi une pression dans la phase liquide, et favorise ainsi un contact intime entre les matières du raccord et celle du tube, qui, en combinaison avec la faible viscosité des matières du tube et celle du raccord, facilite l'interpénétration moléculaire entre les matières et donc une bonne soudure. Ceci assure la qualité de l'assemblage, tant pour la tenue mécanique que l'étanchéité. Ce phénomène de forte expansion n'est pas présent pour les polymères 20 amorphes ou faiblement cristallins. Sur ce fondement l'art antérieur n'a pas pris en considéra- tion les spécificités physiques liées à l'assemblage des polymères très visqueux par exemple faiblement cristallins ou amorphes tels que le PVC, le PVC-C et l'ABS. Il existait de ce fait un préjugé contre l'utilisation de l'électrofusion avec ces matériaux, sa mise en pratique afin d'obtenir des résultats satisfaisants semblait impossible, les essais résultant dans 25 l'impossibilité d'obtenir de véritables soudures. [0007] Un objet de l'invention est de proposer un élément de raccord et un procédé de raccord pour des polymères de type faiblement cristallin ou amorphe. 30 [0008] A cet effet, l'invention propose un élément de raccord comprenant une emboiture en matériau thermoplastique pour insérer un élément de tube, l'emboiture pouvant être soudée à l'élément de tube selon une surface de jonction, l'emboiture ayant un diamètre interne d'emboiture, et au moins un élément précontraint chauffant noyé dans l'emboiture, dans un premier état précontraint en expansion dans une position initiale dans laquelle le diamètre F27427FR 3052531 3 interne du au moins un élément précontraint est égal ou supérieur au diamètre interne d'emboiture et sur le pourtour de la surface de jonction, dans lequel le au moins un élément précontraint est apte à prendre un deuxième état précontraint lorsque sa température dépasse une température locale de transition d'un état solide à un état pâteux visqueux du matériau 5 thermoplastique. Le au moins un élément précontraint, dans un état stable non contraint, a un diamètre extérieur inférieur au diamètre interne de l'emboiture. [0009] Le matériau thermoplastique peut être un polymère amorphe ou faiblement cristallin, PVC, PVC-C ou ABS. 10 [0010] Ainsi, la présente invention propose un élément de raccord qui est apte à être utilisé pour assemblage avec un tube. Lors de l'assemblage, l'élément élastique chauffant peut prendre un deuxième état précontraint dans lequel l'élément élastique peut se trouver dans une position finale à cheval entre le tube et l'emboiture de l'élément de raccord. Lors du mouve- 15 ment de rétractation de l'élément élastique, l'élément élastique peut entrainer la matière de l'élément de raccord dans la matière du tube créant ainsi des interpénétrations. Un tel élément de raccord permet un assemblage d'éléments en matériau thermoplastique polymère amorphe ou faiblement cristallin, par combinaison d'interpénétration locale de matières, assurant un rôle majoritairement d'étanchéité et par chevauchement d'élément métallique, jouant majori- 20 tairement un rôle, après l'assemblage, de résistance mécanique, entre l'élément de tube et l'emboiture. En effet, l'élément précontraint, adapté pour rester encore sous contrainte en position finale de raccord, à cheval entre l'emboiture et l'élément de tube inséré dans l'emboiture, pourra se déplacer dans le matériau thermoplastique amorphe, afin de prendre la position finale, pour l'assemblage, entre l'élément de raccord et le tube. 25 [0011] Le ou les éléments élastiques sont des éléments aptes à être chauffés. Le ou les éléments élastiques peuvent être conducteurs et sont destinés à être chauffés par induction. [0012] Un ancrage mécanique et une étanchéité du raccord peuvent être obtenus par une ou 30 plusieurs lignes de soudures locales. Les soudures sont obtenues par le mélange des matériaux, le ou les éléments élastiques précontraints malaxant localement les matières lors du passage entre le premier état précontraint et le deuxième état précontraint. Le ou les éléments précontraints, en plus de permettre le ramollissement par chauffage ainsi qu'un mouvement F27427FR 3052531 4 des matériaux assurant un bon inter-contact, assure(nt) également une stabilité mécanique du raccord après assemblage. [0013] Selon un aspect de l'invention, le au moins un élément précontraint est un organe 5 élastique, de préférence un ressort hélicoïdal refermé sur lui-même, dimensionné de sorte de stocker une énergie élastique permettant à l'organe élastique de se déplacer en position finale encore sous contrainte à cheval entre l'emboiture et le tube, sous les effets combinés de l'énergie élastique, de la viscosité et de la résistance à la friction du matériau thermoplastique amorphe ou faiblement cristallin, ainsi que de la puissance de chauffe transmise à chaque ins- 10 tant par induction à l'élément élastique ou autrement dit de la programmation de chauffe et de son interruption permettant de stopper la progression de l'élément précontraint afin qu'il s'immobilise dans sa position à cheval entre l'emboiture et le tube. En d'autres termes, le au moins un élément précontraint est destiné à être chauffé selon une programmation définie de telle sorte que l'élément élastique arrête sa progression vers son état naturel de façon à 15 s'immobiliser à cheval entre l'emboîture et le tube. [0014] Ces caractéristiques permettent d'obtenir un chauffage rapide par le au moins un élément précontraint pour atteindre la température de ramollissement local suffisant du matériau thermoplastique, et permettent un ramollissement local du matériau thermoplastique, tout 20 en obtenant une force de rappel suffisante pour permettre à l'organe élastique d'atteindre une position finale de raccord tout en fournissant un malaxage et une mise en contact intime malgré la quasi absence de pression générée par l'expansion thermique des matériaux. [0015] La présente invention propose également un raccord comprenant un tel élément de 25 raccord et un élément de tube inséré dans l'élément de raccord, dans lequel l'élément de tube et l'élément de raccord sont assemblés par combinaison d'interpénétration locale des matières, et dans lequel le au moins un élément précontraint est à cheval entre l'emboiture et l'élément de tube, dans un état final précontraint en expansion, différent de l'état stable non contraint. 30 [0016] Selon un aspect, la surface de jonction entre l'élément de raccord et le tube comprend une ligne de soudures, sur le pourtour de la surface de jonction. Par cette ligne de soudure, on obtient un assemblage mécanique étanche, résistant bien à la pression et à la température, sans besoin de joint d'étanchéité additionnel. F27427FR 3052531 5 [0017] L'élément de tube et l'élément de raccord peuvent être dans un matériau thermoplastique qui est un polymère faiblement cristallin ou amorphe, par exemple PVC, PVC-C ou ABS. 5 [0018] La présente invention vise aussi un procédé de fabrication d'un tel élément de rac- cord, comprenant les étapes suivantes: placer au moins un élément précontraint, en particulier un organe élastique chauffant, dans un premier état précontraint en expansion, ainsi qu'une entretoise sur un noyau de moule, et injecter un matériau thermoplastique afin de surmouler 10 le au moins un élément précontraint et l'entretoise. [0019] L'entretoise permet de maintenir la position du au moins un élément précontraint. On peut prévoir d'autres entretoises pour maintenir l'écartement entre deux éléments précontraints, lorsque plusieurs éléments précontraints sont prévus. 15 [0020] Selon un aspect, le au moins un élément précontraint dans un premier état précon- traint en expansion est un organe élastique refermé, et l'organe élastique et l'entretoise sont introduits dans le moule à l'aide d'un cône d'expansion sur lequel le dit au moins un élément précontraint et l'entretoise sont montés, le cône d'expansion ayant un diamètre croissant, avec 20 un petit diamètre inférieur ou égal au diamètre intérieur du au moins un élément précontraint dans un état sans contrainte et un grand diamètre correspondant au diamètre intérieur de l'embo iture. [0021] On comprend que le procédé selon la présente invention permet de surmouler direc- 25 terrent et dans une même étape le ou les organes élastiques chauffants et la ou les entretoises. De manière avantageuse, on évite l'utilisation de pièces thermoplastique intermédiaires comprenant le ou les éléments précontraints, et les discontinuités résultant de l'utilisation de pièces intermédiaires. De même, la matière thermoplastique du raccord peut remplir directement le ou les éléments précontraints, ce qui permet de limiter des sources de fuite ou de rup- 30 ture. [0022] L'homme du métier comprend que les entretoises ne participent pas à la rigidité mécanique ni à l'étanchéité. F27427FR 3052531 6 [0023] Par ailleurs, le procédé selon l'invention est utilisable avec la plupart des moules de raccord existants, que les emboitures soient perpendiculaires ou parallèles au plan de joint. [0024] Selon un autre aspect, le au moins un organe élastique chauffant et l'entretoise sont 5 poussés jusqu'à buter au fond du moule à l'aide d'un tubulaire, et le tubulaire et le cône d'expansion sont retirés avant l'étape d'injection. Cette étape peut être réalisée manuellement ou être automatisée. [0025] Le procédé peut comprendre l'étape de placer une première entretoise entre le fond 10 du moule et un premier élément précontraint, et une deuxième entretoise entre le premier élément précontraint et un deuxième élément précontraint. Selon un aspect, le procédé comprend l'étape de placer une pluralité d'entretoises entre une pluralité d'éléments précontraints. [0026] Un nombre limité d'opérations est nécessaire. De plus, le procédé peut utiliser des 15 entretoises standardisées et de géométrie simples, ce qui rend le procédé économique. [0027] La présente invention concerne aussi l'utilisation d'un matériau polymère amorphe ou faiblement cristallin, par exemple PVC, PVC-C ou ABS dans un tel procédé, dans un tel raccord et/ou dans un tel élément de raccord. 20 [0028] D'autres caractéristiques et avantages de la présente invention ressortiront de la description faite ci-après en référence aux dessins annexés qui en illustrent un exemple de réalisation dépourvu de tout caractère limitatif, parmi lesquels : 25 La figure 1 illustre un raccord avec un élément de raccord et un tube selon un mode de réalisation de la présente invention ; La figure 2 illustre un élément de raccord et un tube avant assemblage selon un mode de réalisation de la présente invention ; La figure 3 illustre un élément chauffant selon un mode de réalisation de la pré- 30 sente invention Les figures 4a, 4b et 5 illustrent un élément de raccord utilisable avec un raccord des figures let 2, selon un mode de réalisation de la présente invention; F27427FR 3052531 7 La figure 6 est un schéma de principe d'un procédé d'assemblage d'un élément de raccord une vue d'un élément selon un autre mode de réalisation de la présente in- vention, La figure 7 est un schéma de principe d'un procédé de fabrication d'un élément de raccord selon un aspect de la présente invention; Les figures 8a à 8c illustrent les étapes du procédé de la figure 7. [0029] Sur les dessins, des éléments identiques ou similaires sont indiqués avec des numéros de référence identiques ou similaires. 10 [0030] La figure 1 illustre un raccord 1 selon un mode de réalisation de l'invention, pour le raccordement d'élément de tube 3, canalisations ou autre tuyaux, inséré dans un élément de raccord 10. Le raccord du côté droit sur la figure 1 montre le raccord assemblé, et le raccord la figure 2 montre le raccord avant assemblage, autour d'un axe longitudinal X-X'. 15 [0031] Le raccord 1 comprend un élément de raccord 10 dans lequel le tube 3 peut être insé- ré pour former le raccord par assemblage, et plus précisément soudage de l'élément de raccord 10 et du tube 3 selon une zone soudée située le long d'une surface de jonction 20. 20 [0032] L'élément de raccord 10 est bien vu sur les figures 2 et 4a et 5. Dans l'exemple illus- tré, l'élément de raccord 10 comprend un manchon 12 formant une emboiture 15. L'emboiture 15 a un diamètre interne Dl sensiblement égal au diamètre externe du tube 3. L'exemple représenté est un manchon droit avec deux emboîtures opposées sensiblement de même diamètre, cet exemple n'est pas limitatif et d'autres exemples de raccord entre une 25 emboiture et un tube peuvent être prévus, tels un manchon, un raccord en té, une réduction, un bouchon, un coude 10' comme illustré à la figure 4b (coude à 90°) ou tout autre exemple de raccord utilisé couramment en plomberie. [0033] Le manchon 12 forme un bloc dans lequel un ou plusieurs éléments précontraints 30 sont emprisonnés. Dans l'exemple illustré, l'élément précontraint est un organe élastique 30 qui est noyé et figé dans une position initiale dans laquelle l'organe élastique est dans un état précontraint, en expansion radiale. Dans l'exemple des figures 1 à 5, il y a deux éléments précontraints par emboiture. Ceci n'est qu'un exemple non limitatif. Un procédé de fabrication d'un tel élément de raccord sera décrit plus loin en référence à la figure 7. F27427FR 3052531 8 [0034] L'élément précontraint, en particulier l'organe élastique, qui peut être adapté pour le raccord 1 est un ressort hélicoïdal 30 dont les extrémités 32 sont reliées mécaniquement et électriquement, afin d'obtenir une forme torique élastique. Les extrémités 32 peuvent être par 5 exemple soudées entre elles. [0035] Le ressort 30 est dimensionné pour avoir un diamètre externe D inférieur au diamètre interne Dl de l'emboiture 15, lorsque le ressort 30 est dans un état sans contrainte, stable, comme vu sur la figure 3. 10 [0036] Le ressort peut être un ressort en acier inoxydable, par exemple en acier inox par exemple AISI 301 ou 302. [0037] Comme cela sera expliqué plus en détails en référence à la figure 7, l'élément pré- 15 contraint peut être chauffé, par exemple par induction. Ainsi chauffé, l'élément précontraint peut ramollir la matière dans laquelle il est piégé, lorsque sa température dépasse localement le point de ramollissement du matériau- thermoplastique, suffisamment pour que l'élément précontraint puisse se déplacer localement afin de diminuer ses contraintes mécaniques et à prendre un état de contrainte mécanique inférieur contraint. Un tel élément de raccord permet 20 un assemblage par combinaison d'interpénétration locale, rendue possible par le mouvement de rétractation du ressort qui entraine la matière de l'élément de raccord dans la matière du tube créant ainsi des interpénétrations de matières. [0038] Sur les figures 2, 4a et 5, c'est-à-dire avant assemblage avec le tube 3, l'élément pré- 25 contraint 30 - dans le mode de réalisation le ressort - est noyé dans le manchon 12, dans un premier état précontraint en expansion dans une position initiale à proximité de la surface de jonction 20 et sur le pourtour de la surface de jonction. [0039] Apres assemblage, l'organe élastique 30 est immobilisé dans une position à cheval 30 entre le tube 3 et l'élément de raccord 10, dans un état dans lequel l'organe élastique 30 est encore précontraint en expansion radiale (figure 1). [0040] La surface de jonction 20 comprend alors une ligne de soudure 18, le long de la surface de jonction 20, obtenue par interpénétration locale des matières du tube et de l'élément 35 de raccord. La ligne de soudure 18 peut être circonférentielle. L'homme du métier comprend F27427FR 3052531 9 que la zone soudée est concentrée autour du ou des éléments précontraints chauffants, là où la matière est ramollie au contact direct avec l'organe élastique 30. [0041] Un procédé d'assemblage ou de raccordement est illustré à la figure 6, en référence 5 avec l'élément de raccord 10 et le tube 3. [0042] Dans une première étape S101, l'élément précontraint 30 est chauffé pour atteindre à une température supérieure au point de ramollissement du matériau dans lequel l'élément précontraint 30 est noyé. Pendant cette phase, l'élément précontraint ne bouge pas. L'élément 10 précontraint est ensuite maintenu à une température supérieure à la température de ramollissement, permettant de ramollir localement le matériau, ce qui permet de faire passer l'élément précontraint 30 d'une position initiale dans laquelle l'élément précontraint 30 est noyé dans un premier état précontraint en expansion dans l'emboiture 15, à une position intermédiaire, sous l'effet de l'énergie élastique de l'élément précontraint qui tend à reprendre une position sans 15 contrainte mécanique. [0043] A cette étape, une première phase de chauffage est programmée avec injection de puissance par induction. Cette puissance peut être modulée dans le temps, en particulier elle peut être graduellement réduite afin de ne pas excéder des températures susceptibles de créer 20 des dégradations de la matière. L'élément précontraint 30 passe alors de la position initiale en expansion à une position intermédiaire dans un état précontraint intermédiaire. Dans le mode de réalisation illustré, l'élément précontraint 30 est un élément ou organe élastique, par exemple un ressort refermé sur lui-même. 25 [0044] Dans une deuxième étape S102, on coupe l'injection de puissance par induction. Le ressort 30 voit sa température baisser et la chaleur emmagasinée continue de chauffer localement la matière thermoplastique pendant un court instant puis cesse de chauffer. [0045] Cette étape S102 se traduit par le déplacement du ressort 30 de la position intermé- 30 diaire dans un état précontraint intermédiaire à la position finale de raccord illustrée à la fi- gure 1. Dans cette position finale, le ressort est à cheval entre l'emboiture et le tube et est dans un deuxième état précontraint en expansion, différent d'un état stable sans contrainte. Il s'agit en fait d'une phase de relaxation, dans laquelle le ressort se déplace de la position intermédiaire à sa position finale, sous l'effet de l'énergie élastique résiduelle du ressort entre l'état F27427FR 3052531 10 précontraint intermédiaire et le deuxième état précontraint, et de la viscosité et de la résistance à la friction du matériau thermoplastique amorphe ou faiblement cristallin. [0046] L'élément de raccord 10 et le tube 3 sont en matériau thermoplastique amorphe ou faiblement cristallin. [0047] L'injection de puissance est contrôlée afin que l'organe élastique s'immobilise dans une position à cheval entre le tube 3 et l'élément de raccord 10, dans un état dans lequel l'organe élastique est précontraint en expansion radiale. L'arrêt programmé ou contrôlé de 10 l'injection de puissance par induction peut être effectué à un moment donné ou une position donnée de l'organe élastique, en tenant compte de l'énergie élastique résiduelle de l'organe élastique chauffant lorsque l'injection de puissance est stoppée d'un part, et des caractéristiques du matériau thermoplastique d'autre part, en particulier la viscosité du thermoplastique et la friction avec le thermoplastique. 15 [0048] Ces caractéristiques permettent d'obtenir à la fois un temps de chauffe rapide, une force de rappel du ressort suffisante pour aboutir à un temps de montée en température du ressort suffisamment court. En effet, l'homme du métier comprend que pour chauffer le ressort avec une puissance donnée et pour atteindre la température de ramollissement, il faut un 20 certain temps. Pendant cette phase de montée en température, il n'y a pas de mouvement. [0049] Par ailleurs, ces caractéristiques favorisent l'obtention d'une température suffisamment homogène dans la zone de ramollissement du thermoplastique. La plage de stabilité thermique des matériaux amorphes ou faiblement cristallins mais non semi cristallins considé- 25 rés est étroite. Si la température est trop basse, le matériau ne se ramollit pas suffisamment; si elle est trop haute, il peut se dégrader. [0050] Ainsi, l'homme du métier comprend que la viscosité élevée des polymères thermo- plastiques amorphes ou faiblement cristallin et non semi cristallin dans leur état fondu (en 30 relation avec la température) constitue un effet naturellement stabilisant du procédé d'assemblage, contrairement aux polymères cristallins dont la viscosité est beaucoup plus faible. En effet lors de la fusion ces matériaux polymères cristallins passent quasiment instantanément d'un état dur à un état liquide de viscosité minime. Dans un procédé d'assemblage F27427FR 3052531 11 avec des polymères cristallins, l'organe élastique reprend une position non contrainte élastiquement, dans laquelle le ressort est sensiblement au repos. [0051] La variation de la force de rappel du ressort au fur et à mesure qu'il se détend de sa 5 position initiale stressée à sa position finale encore stressée est un facteur stabilisant permet- tant de mieux contrôler la position finale du ressort. [0052] Par ailleurs, il faut également prendre en compte la perte de rendement du phénomène d'induction lorsque le ressort s'éloigne de l'élément inducteur. A partir d'une certaine 10 valeur de pénétration du ressort dans le tube, le transfert d'énergie devient moins efficace. Ceci constitue également un effet naturellement stabilisant du procédé. [0053] L'élément précontraint, en particulier le ressort, est également dimensionné pour obtenir une force de rappel du ressort suffisante, un temps d'activation thermique du ressort 15 suffisamment court, et une température suffisamment homogène dans la zone de fonte du thermoplastique. [0054] La Figure 7 illustre un procédé de fabrication d'un élément de raccord 10 selon la présente invention et les figures 8a à 8c illustrent les différentes étapes du procédé de la figure 20 7. [0055] Dans une première étape S201, on place au moins un élément précontraint, par exemple organe élastique chauffant 30, dans un premier état précontraint en expansion et au moins une entretoise 35 sur un noyau de moule 50 d'un moule 55. 25 [0056] Comme illustré sur la figure 8a l'organe élastique chauffant 30 et l'entretoise 35 sont introduits dans le moule 55 à l'aide d'un cône d'expansion 60 sur lequel le au moins un organe élastique 30 et la au moins une entretoise 35 sont montés. 30 [0057] Le cône d'expansion 60 a un diamètre croissant, avec un petit diamètre inférieur ou égal au diamètre intérieur du tore au repos de l'organe élastique chauffant 30 et un grand diamètre au moins égal au diamètre intérieur Dl de l'emboiture de l'élément de raccord 10 à fabriquer, par exemple tel que représenté à la figure 5. F27427FR 3052531 12 [0058] Le cône d'expansion 60 permet ainsi l'expansion radiale du ou des organes élastiques chauffants 30 jusqu'à leur diamètre dans l'élément de raccord 10, dans le premier état précontraint en expansion radiale. 5 [0059] Le au moins un organe élastique chauffant 30 et la au moins une entretoise 35 peu- vent être poussés jusqu'à buter au fond du moule 55 à l'aide d'un élément tubulaire 70. Autrement, le au moins un organe élastique chauffant 30 et la au moins une entretoise 35 peuvent être poussés manuellement. 10 [0060] Une fois le au moins un organe élastique chauffant 30 dans un premier état précon- traint en expansion et la au moins une entretoise 35 en place sur le noyau de moule 50 d'un moule 55, le cône d'expansion 60 et l'élément tubulaire 70 (si présent) sont retirés du moule 55 (fig. 8b). 15 [0061] Le au moins un organe élastique chauffant 30 est dans le premier état précontraint en position expansée. Ainsi, l'organe élastique chauffant 30 exerce une force radiale qui le plaque contre le noyau du moule 50. Ceci génère une friction qui empêche tout mouvement axial de la au moins une entretoise 35 après sa mise en place dans le moule 50. 20 [0062] Dans le mode de réalisation illustré, les éléments précontraints sont prévus comme étant deux organes élastiques chauffants 30, séparés par une entretoise additionnelle 36. Cet exemple n'est pas limitatif et le type et le nombre d'élément précontraints et d'entretoises additionnelles peut varier selon la conception de l'élément de raccord 10 à fabriquer par le procédé décrit. 25 [0063] Dans une deuxième étape 5202, le thermoplastique est injecté afin de surmouler le au moins un élément précontraint, ici l'organe élastique chauffant 30, et l'entretoise 35. [0064] Lors de l'injection, le thermoplastique remplit la cavité du moule 55, y compris le ou 30 les organes chauffants élastiques 30 (Fig. 8c). [0065] Après les phases de maintien et de refroidissement, le moule peut s'ouvrir automatiquement ou être ouvert manuellement, afin de permettre l'éjection ou la récupération de l'élément de raccord 10 ainsi obtenu. F27427FR 3052531 13 [0066] L'entretoise 35 est de préférence cylindrique sur sa face interne. Elle peut être en thermoplastique, identique ou non au thermoplastique constituant l'élément de raccord 10. [0067] Le procédé permet ainsi la fabrication d'un élément de raccord en thermoplastique, dans le lequel au moins un organe élastique est noyé, dans une position maitrisée et dans un état de précontrainte en expansion radiale figé par le thermoplastique. Le procédé de fabrication d'un élément de raccord en thermoplastique comprend un nombre limité d'étapes. [0068] L'homme du métier comprend que la ou les entretoises 35, 36 surmoulées ne partici-10 pent pas et ne nuisent pas à la rigidité mécanique et l'étanchéité de l'élément de raccord 10 ainsi obtenu. Ainsi, avantageusement, les formes et matériaux de la ou des entretoises peuvent varier pour leur donner d'autres fonctions. [0069] Par exemple, l'entretoise 35 peut être utilisée comme témoin de bon raccordement. 15 Pour ce faire, elle peut par exemple utiliser indépendamment ou combiner les éléments sui- vants : (1) Etre constituée d'un thermoplastique dont le coefficient de dilatation thermique est supérieur à celui du matériau thermoplastique principal du raccord. Ainsi, lors du raccordement, l'entretoise va, en se dilatant, sortir du raccord de façon visible. (2) Autrement l'entretoise peut avoir une forme conique, de façon à accentuer son déplacement hors du rac- 20 cord lors du raccordement. (3) Une forme fendue peut permettre à l'entretoise de se détacher du raccord lors du raccordement. (4) Un thermoplastique ayant des propriétés thermochromiques irréversibles peut assurer que l'entretoise change de couleur de manière irréversible lorsqu'elle atteint une température donnée, lors du raccordement. 25 [0070] Alternativement au procédé de fabrication décrit en référence à la figure 7 utilisant une ou plusieurs entretoise(s), un tel élément de raccord peut être fabriqué en utilisant un positionneur. Le positionneur est de forme cylindrique creuse, de sorte que son diamètre intérieur est égal au diamètre de l'emboiture de l'élément de raccord. Le positionneur comporte une ou plusieurs gorges circonférentielles sur sa face extérieure, qui permettent de positionner 30 et maintenir le ou les éléments élastiques chauffants. Le positionneur peut être constitué d'un thermoplastique, identique ou non au thermoplastique constituant l'élément de raccord. [0071] La fabrication se fait selon les étapes suivantes : F27427FR 3052531 14 [0072] Dans une première étape, le ou les éléments élastiques sont expansés, par exemple au moyen d'un cône, puis positionnés dans les gorges du positionneur. [0073] Le ou les éléments élastiques peuvent éventuellement être chauffés pour pénétrer 5 dans le positionneur, de sorte d'affleurer à sa surface intérieure, qui est au diamètre de l'emboiture. Cette étape de chauffage est optionnelle. [0074] Le positionneur et le ou les éléments élastiques étant désormais solidaires, l'ensemble est introduit sur le noyau du moule et poussé qu'à buter au fond du moule. Le 10 thermoplastique est ensuite injecté afin de surmouler le ou les éléments élastiques chauffants comme exemple d'élément précontraint, et le positionneur. Lors de l'injection, le thermoplastique remplit la cavité du moule, y compris le ou les éléments chauffants élastiques. [0075] Après les phases de maintien et de refroidissement, le moule peut s'ouvrir automati- 15 quement ou être ouvert manuellement, afin de permettre l'éjection ou la récupération de l'élément de raccord ainsi obtenu. [0076] Le procédé permet ainsi la fabrication d'un élément de raccord en thermoplastique, dans le lequel au moins un organe élastique est noyé, dans une position maitrisée et dans un 20 état de précontrainte en expansion radiale figé par le thermoplastique. Le procédé de fabrication d'un élément de raccord en thermoplastique comprend un nombre limité d'étapes. [0077] Cette invention n'est pas limitée à l'exemple de réalisation décrit ci-dessus mais elle 25 en englobe toutes les variantes. En particulier une caractéristique illustrée et/ou décrite en combinaison avec d'autres caractéristiques peut être prévue indépendamment ou en combinaison avec d'autres caractéristiques illustrées indépendamment ou en combinaison avec d'autres caractéristiques, et ce respectivement indépendamment ou en combinaison arbitraire. REVENDICATIONS1. Elément de raccord (10) comprenant une emboiture (15) en matériau thermoplastique pour insérer un élément de tube (3), l'emboiture pouvant être soudée à l'élément de tube selon une surface de jonction (20), l'emboiture (15) ayant un diamètre interne (Dl) d'emboiture, au moins un élément précontraint (30) chauffant noyé dans l'emboiture (15), dans un premier état précontraint en expansion dans une position initiale dans laquelle un diamètre interne du au moins un élément précontraint est égal ou supérieur au diamètre interne d'emboiture et sur le pourtour de la surface de jonction, dans lequel le au moins un élément précontraint est apte à prendre un deuxième état précontraint lorsque sa température dépasse une température de ramollissement local du matériau thermoplastique, dans lequel le au moins un élément précontraint, dans un état stable non contraint, a un diamètre extérieur (D) inférieur au diamètre interne de l'emboiture. 2. Elément de raccord selon la revendication 1, dans lequel le matériau thermoplastique est un polymère amorphe ou faiblement cristallin, par exemple PVC, PVC-C ou ABS. 3. Elément selon la revendication 2, dans lequel le au moins un élément précontraint est apte à être chauffé par induction. 4. Elément selon la revendication 3, dans lequel le au moins un élément précontraint (30) est un organe élastique, de préférence un ressort hélicoïdal refermé sur lui-même, dimensionné de sorte de stocker une énergie élastique permettant à l'organe élastique de se déplacer en position finale de raccord à cheval entre l'emboiture et le tube, sous les effets combinés de l'énergie élastique, de la viscosité et de la résistance à la friction du 30 matériau thermoplastique amorphe ou faiblement cristallin, et de la puissance de chauffe transmise à chaque instant par induction à l'élément élastique. 5. Raccord (1) comprenant un élément de raccord (10) selon l'une des revendications précédentes et un élément de tube (3) inséré dans l'élément de raccord, dans lequel l'élément de tube (3) et l'élément de raccord (10) sont soudés, et dans lequel le au moins un élément précontraint (30) est à cheval entre l'emboiture (15) et l'élément de tube (3), dans un état final précontraint en expansion, différent de l'état stable non contraint. 6. Raccord selon la revendication 5, dans lequel la surface de jonction entre l'élément de raccord et le tube comprend une ligne de soudures, sur le pourtour de la surface de jonction (20). 7. Raccord selon la revendication 5 ou 6, dans lequel l'élément de tube (3) et l'élément de raccord (10) sont dans un matériau thermoplastique qui est un polymère faiblement cristallin ou amorphe, par exemple PVC, PVC -C ou ABS. 8. Procédé de fabrication d'un élément de raccord selon l'une des revendications 1 à 4, comprenant les étapes : Placer au moins un élément précontraint (30), en particulier un organe élastique chauffant, dans un premier état précontraint en expansion, ainsi qu'au moins une entretoise (35) sur un noyau de moule (55), Injecter un matériau thermoplastique afin de surmouler le au moins un élément précontraint (30) et la au moins une entretoise (35). 9. Procédé selon la revendication précédente, dans lequel le au moins un élément précontraint (30) dans un premier état précontraint en expansion est un organe élastique refermé, et l'organe élastique (30) et la au moins une entretoise (35) sont introduits dans le moule à l'aide d'un cône d'expansion (60) sur lequel le dit au moins un élément précontraint et la au moins une entretoise sont montés, le cône d'expansion (60) ayant un diamètre croissant, avec un petit diamètre inférieur ou égal au diamètre intérieur du au moins un élément précontraint (30) dans un état sans contrainte et un grand diamètre correspondant au diamètre intérieur de l'emboiture (15). 10. Procédé selon la revendication précédente, dans lequel le au moins un organe élastique chauffant (30) et la au moins une entretoise (35) sont poussés jusqu'à buter au fond du F27427FR 3052531 17 moule à l'aide d'un tubulaire (70), et le tubulaire (70) et le cône d'expansion (60) sont retirés avant l'étape d'injection. 11. Procédé selon l'une des revendications 8 à 10, comprenant l'étape de placer une première entretoise (35) entre le fond du moule et un premier élément précontraint (30), et une deuxième entretoise (36) entre le premier élément précontraint et un deuxième élément précontraint. 12. Procédé selon l'une des revendications 8 à 11, comprenant l'étape de iilacer une plura- 1 0 lité d'entretoises (35, 36) entre une pluralité d'élément précontraints. 13. Utilisation d'un matériau polymère amorphe ou faiblement cristallin et non semi cristallin, par exemple PVC, PVC-C ou ABS dans un procédé selon l'une des revendica- 15 tions 8 à 12, dans un raccord selon l'une des revendications 5 à 7 et/ou dans un élément de raccord selon l'une des revendications 1 à 4. F27427FR